СИНТАКТИЧЕСКИЕ ПОЛИУРЕТАНОВЫЕ ЭЛАСТОМЕРЫ ДЛЯ ИСПОЛЬЗОВАНИЯ В КАЧЕСТВЕ ИЗОЛЯЦИИ ПРОЛЕГАЮЩИХ ПО ДНУ МОРЯ ТРУБОПРОВОДОВ

1. Способ получения синтактического полиуретанового эластомера, включающий:
а) образование реакционной смеси, содержащей, по меньшей мере, один полимерный полиол, имеющий непрерывную фазу, содержащую один или более простых полиэфирполиолов, включающих жидкий простой полиэфирполиол, характеризующийся величиной гидроксильной эквивалентной массы, составляющей, по меньшей мере, 800, и диспергированные полимерные частицы, при этом диспергированные полимерные частицы составляют в интервале 1-50 мас.% из расчета на общую массу частиц и всех простых полиэфирполиол(ов) реакционной смеси, микросферы в интервале 5-50 мас.% из расчета на общую массу реакционной смеси, удлинитель цепи с концевыми гидроксильными группами в интервале 1-30 частей по массе, приходящийся на 100 частей по массе простого полиэфирполиола(ов), ароматический полиизоцианат, содержащийся в таком количестве, чтобы обеспечивать величину изоцианатного показателя, составляющую в интервале 80-130, а также не содержащий ртуть катализатор, где реакционная смесь, по существу, свободна от соединений ртути, и
b) проведение отверждения реакционной смеси с образованием синтактического полиуретанового эластомера.
2. Способ по п. 1, в котором стадию b) проводят на поверхности субстрата с образованием слоя покрытия из синтактического полиуретанового эластомера на поверхности субстрата.
3. Способ получения субстрата, несущего нанесенный на его поверхность синтактический полиуретановый эластомер, включающий стадии:
а) формирования первой секции синтактического полиуретанового эластомера, по меньшей мере, на части поверхности субстрата путем (I) нанесения первой реакционной смеси, содержащей один или более простых полиэфирполиолов, включающих, по меньшей мере, один полимерный полиол, имеющий непрерывную фазу жидкого простого полиэфирполиола, характеризующегося величиной гидроксильной эквивалентной массы, составляющей, по меньшей мере, 800 и диспергированные полимерные частицы, при этом диспергированные полимерные частицы составляют в интервале 1-50 мас.% из расчета на общую массу частиц и всех простых полиэфирполиол(ов) в составе реакционной смеси, микросферы в интервале 5-50 мас.% из расчета на общую массу реакционной смеси, удлинитель цепи с концевыми гидроксильными группами в интервале 1-30 частей по массе, приходящийся на 100 частей по массе простого полиэфирполиола(ов), ароматический полиизоцианат, содержащийся в таком количестве, чтобы обеспечивать величину изоцианатного показателя, составляющую в интервале 80-130, а также не содержащий ртуть катализатор, по меньшей мере, на часть поверхности субстрата, где реакционная смесь, по существу, свободна от соединений ртути, и (II) проведение, по меньшей мере, частичного отверждения первой реакционной смеси с образованием первой секции синтактического полиуретанового эластомера, и затем
b) формирование второй секции синтактического полиуретанового эластомера, по меньшей мере, на части поверхности субстрата путем (I) нанесения второй реакционной смеси, содержащей один или более простых полиэфирполиолов, в том числе, по меньшей мере, один полимерный полиол, имеющий непрерывную фазу жидкого простого полиэфирполиола, характеризующегося величиной гидроксильной эквивалентной массы, составляющей, по меньшей мере, 800 и диспергированные полимерные частицы, при этом диспергированные полимерные частицы составляют в интервале 1-50 мас.% из расчета на общую массу частиц и всех простых полиэфирполиол(ов) в составе реакционной смеси, микросферы в интервале 5-50 мас.% из расчета на общую массу реакционной смеси, удлинитель цепи с концевыми гидроксильными группами в интервале 1-30 частей по массе, приходящийся на 100 частей по массе простого полиэфирполиола(ов), ароматический полиизоцианат, содержащийся в таком количестве, чтобы обеспечивать величину изоцианатного показателя, составляющую в интервале 80-130, а также не содержащий ртуть катализатор на поверхность, по меньшей мере, части субстрата и с приведением в контакте с первой секцией синтактического полиуретанового эластомера с образованием, по меньшей мере, одной поверхности склеивания между первым участком синтактического полиуретанового эластомера и второй реакционной смесью, где вторая реакционная смесь, по существу, свободна от соединений ртути, и (II) проведения, по меньшей мере, частичного отверждение второй реакционной смеси с образованием второй секции синтактического полиуретанового эластомера, склеенной с первой секцией синтактического полиуретанового эластомера.
4. Способ по п. 3, в котором реакционные смеси, по существу, свободны от соединений ртути.
5. Способ по п. 3 или  4, в котором адгезионный соединительный шов характеризуется величиной прочности связывания, составляющей, по меньшей мере, 8,0 МПа.
6. Способ по п. 3, 4 или 5, в котором поверхность склеивания не имеет видимых дефектов, при его визуализации с помощью микроскопа при 100-кратном увеличении.
7. Способ по любому из предшествующих пп. 2-6, в котором субстрат представляет собой пролегающую по дну моря трубу или расположенный на дне моря элемент конструкции.
8. Способ по п. 7, в котором пролегающая по дну моря труба или расположенный на дне моря элемент конструкции является разветвленными, изогнутыми или характеризуются иной нелинейной конфигурацией.
9. Способ по п. 7 или 8, в котором пролегающая по дну моря труба или расположенный на дне моря элемент конструкции имеет одну или несколько внешних деталей, которые частично или полностью выступают через наносимый на поверхность синтактического полиуретановый эластомер.
10. Способ по любому из предшествующих пунктов, в котором полимерный полиол представляет собой привитую дисперсию частиц полимочевины или полиуретановых частиц в простом полиэфирполиоле.
11. Способ по любому из предшествующих пп. 1-9, в котором полимерный полиол представляет собой привитую дисперсию частиц гомополимера полистирола или сополимера стирола и акрилонитрила в простом полиэфирполиоле.
12. Способ по любому из предшествующих пунктов, в котором полиэфирный полиол представляет собой одно или более из (A) простого полиэфирполиола, полученного путем добавления пропиленоксида и этиленоксида к бифункциональному или трехфункциональному инициатору с получением полиола, характеризующегося величиной гидроксильной эквивалентной массы, составляющей в интервале 1500-2500, и содержащего в своей структуре в интервале 5-30% по массе подвергаемого полимеризации этиленоксида, в котором подвергаемый полимеризации этиленоксид может полимеризоваться случайным образом с окисью пропилена и подвергаемый полимеризации этиленоксид образует один или более внутренних блоков и/или образует концевые блоки, которые приводят к появлению в структуре первичных гидроксильных групп, или (B) простой полиэфирполиол, полученный путем проведения гомополимеризации пропиленоксида или путем проведения статистической сополимеризации в интервале 75-99,9 мас.% пропиленоксида и в интервале 0,1-25 мас.% этиленоксида в присутствии трехфункционального инициатора и необязательно путем кепирования образующегося простого полиэфира с помощью - 30% по массе (из расчета на общую массу продукта) этиленоксида с образованием простого полиэфирполиола, характеризующегося величиной эквивалентной массы, составляющей в интервале 1500-2500.
13. Способ по любому из предшествующих пунктов, в котором удлинитель цепи представляет собой 1,4-бутандиол.
14. Способ по любому из предшествующих пунктов, в котором катализатор включает в себя карбоксилат цинка.
15. Отвержденный синтактического полиуретановый эластомер, который представляет собой продукт реакционной смеси, содержащей один или более простых полиэфирполиолов, включающих, по меньшей мере, один полимерный полиол, имеющий непрерывную фазу жидкого простого полиэфирполиола, характеризующегося величиной гидроксильной эквивалентной массы, составляющей, по меньшей мере, 800, и диспергированные полимерные частицы, при этом диспергированные полимерные частицы составляют в интервале 1-50 мас.% из расчета на общую массу частиц и всех простых полиэфирполиол(ов) реакционной смеси, микросферы в интервале 5-50 мас.% из расчета на общую массу реакционной смеси, удлинитель цепи с концевыми гидроксильными группами в интервале 1-30 частей по массе, приходящийся на 100 частей по массе простого полиэфирполиола(ов), ароматический полиизоцианат, содержащийся в таком количестве, чтобы обеспечивать величину изоцианатного показателя, составляющую в интервале 80-130, а также не содержащий ртуть катализатор, где реакционная смесь, по существу, свободна от соединений ртути.